(57)【要約】プロピレンベースのポリマー樹脂は、低い揮発分放出特質により特徴付けられる。例えば、プロピレンベースのポリマー樹脂は、１２５ｐｐｍ以下の揮発性有機化合物含有量、５００ｐｐｍ以下の半揮発性有機化合物含有量、および２５０ｐｐｍ以下のＣ３６オリゴマー含有量を有し得る。本明細書に記載されている低放出プロピレンベースのポリマー樹脂はまた、高いメルトフローレート（低い溶融粘度）および高い固体状態結晶化度により特徴付けられ、これにより良好な加工性を提供する（例えば、成型、押出しおよび形成プロセスにおいて）。本明細書はまた、低放出プロピレンベースのポリマー樹脂を含む組成物および物品、ならびに低放出プロピレンベースのポリマー樹脂の生成および使用のためのプロセスについて記載する。【特許請求の範囲】
【請求項１】
１２５ｐｐｍ以下の揮発性有機化合物含有量、
５００ｐｐｍ以下の半揮発性有機化合物含有量、および
２５０ｐｐｍ以下のＣ３６オリゴマー含有量
を備える、プロピレンベースのポリマー樹脂。
【請求項２】
前記樹脂が、０．１ｒａｄ／ｓ（１８０℃）の角振動周波数において、１０．０未満のｔａｎデルタを有する、請求項１に記載のプロピレンベースのポリマー樹脂。
【請求項３】
前記揮発性有機化合物含有量が１２０ｐｐｍ以下である、請求項１または請求項２に記載のプロピレンベースのポリマー樹脂。
【請求項４】
前記揮発性有機化合物含有量が１１５ｐｐｍ以下である、請求項１から３のいずれか一項に記載のプロピレンベースのポリマー樹脂。
【請求項５】
前記半揮発性有機化合物含有量が２００ｐｐｍ以下である、請求項１から４のいずれか一項に記載のプロピレンベースのポリマー樹脂。
【請求項６】
前記半揮発性有機化合物含有量が１７５ｐｐｍ以下である、請求項１から５のいずれか一項に記載のプロピレンベースのポリマー樹脂。
【請求項７】
前記Ｃ３６オリゴマー含有量が２３５ｐｐｍ以下である、請求項１から６のいずれか一項に記載のプロピレンベースのポリマー樹脂。
【請求項８】
前記Ｃ３６オリゴマー含有量が２２０ｐｐｍ以下である、請求項１から７のいずれか一項に記載のプロピレンベースのポリマー樹脂。
【請求項９】
前記樹脂が、３０ｇ／１０ｍｉｎ超のメルトフローレートを備える、請求項１から８のいずれか一項に記載のプロピレンベースのポリマー樹脂。
【請求項１０】
前記樹脂が、７５ｇ／１０ｍｉｎ超であるメルトフローレートを備える、請求項１から９のいずれか一項に記載のプロピレンベースのポリマー樹脂。
【請求項１１】
前記樹脂が、１００ｇ／１０ｍｉｎ超であるメルトフローレートを備える、請求項１から１０のいずれか一項に記載のプロピレンベースのポリマー樹脂。
【請求項１２】
前記樹脂が、１１５ｇ／１０ｍｉｎ超であるメルトフローレートを備える、請求項１から１１のいずれか一項に記載のプロピレンベースのポリマー樹脂。
【請求項１３】
前記樹脂が、５０％超の結晶化度を備える、請求項１から１２のいずれか一項に記載のプロピレンベースのポリマー樹脂。
【請求項１４】
前記樹脂が、６０％超の結晶化度を備える、請求項１から１３のいずれか一項に記載のプロピレンベースのポリマー樹脂。
【請求項１５】
前記樹脂が、６５％超の結晶化度を備える、請求項１から１４のいずれか一項に記載のプロピレンベースのポリマー樹脂。
【請求項１６】
前記樹脂が、９２％超のメソペンタッド含有量を備える、請求項１から１５のいずれか一項に記載のプロピレンベースのポリマー樹脂。
【請求項１７】
前記樹脂が、９５％超のメソペンタッド含有量を備える、請求項１から１６のいずれか一項に記載のプロピレンベースのポリマー樹脂。
【請求項１８】
前記樹脂が、９７％超のメソペンタッド含有量を備える、請求項１から１７のいずれか一項に記載のプロピレンベースのポリマー樹脂。
【請求項１９】
前記樹脂が、ホモポリマーポリプロピレンを含む、請求項１から１８のいずれか一項に記載のプロピレンベースのポリマー樹脂。
【請求項２０】
前記樹脂が、プロピレン−エチレンコポリマーを含む、請求項１から１８のいずれか一項に記載のプロピレンベースのポリマー樹脂。
【請求項２１】
前記樹脂が、プロピレン−アルファオレフィンコポリマーを含む、請求項１から１８のいずれか一項に記載のプロピレンベースのポリマー樹脂。
【請求項２２】
前記アルファオレフィンが、１−ブテン、１−ペンテン、１−ヘキセン、１−ヘプテン、１−オクテン、１−ノネン、１−デセン、１−ウンデセン、１−ドデセン、およびこれらの任意の組合せからなる群から選択される少なくとも１つのモノマーを含む、請求項２１に記載のプロピレンベースのポリマー樹脂。
【請求項２３】
前記樹脂が、インリアクター樹脂である、請求項１から２２のいずれか一項に記載のプロピレンベースのポリマー樹脂。
【請求項２４】
プロピレン−エチレンコポリマーを含むゴム相、および
請求項１から２３のいずれか一項に記載のプロピレンベースのポリマー樹脂を含むマトリックス相
を含む、インパクトコポリマーポリプロピレン組成物。
【請求項２５】
請求項１から２３のいずれか一項に記載のプロピレンベースのポリマー樹脂または請求項２４に記載のインパクトコポリマーポリプロピレン組成物を含む、成形品。
【請求項２６】
１２５ｐｐｍ以下の揮発性有機化合物含有量、
５００ｐｐｍ以下の半揮発性有機化合物含有量、
２５０ｐｐｍ以下のＣ３６オリゴマー含有量、
３０ｇ／１０ｍｉｎ超のメルトフローレート、
５０％超の結晶化度、および
９２％超のメソペンタッド含有量
を備える、プロピレンベースのポリマー樹脂。
【請求項２７】
インリアクター樹脂である、請求項２６に記載のプロピレンベースのポリマー樹脂。
【請求項２８】
プロピレン−エチレンコポリマーを含むゴム相、および
請求項２６または請求項２７に記載のプロピレンベースのポリマー樹脂を含むマトリックス相
を含む、インパクトコポリマープロピレン組成物。
【請求項２９】
請求項２６もしくは請求項２７に記載のプロピレンベースのポリマー樹脂、または請求項２８に記載のインパクトコポリマーポリプロピレン組成物を含む、成形品。
【請求項３０】
１２５ｐｐｍ以下の揮発性有機化合物含有量、
５００ｐｐｍ以下の半揮発性有機化合物含有量、
２５０ｐｐｍ以下のＣ３６オリゴマー含有量、
３０ｇ／１０ｍｉｎ超のメルトフローレート、
５０％超の結晶化度、および
９２％超のメソペンタッド含有量
を備える、ホモポリマーポリプロピレン樹脂。
【請求項３１】
前記樹脂が、インリアクター樹脂である、請求項３０に記載のホモポリマーポリプロピレン樹脂。
【請求項３２】
プロピレン−エチレンコポリマーを含むゴム相、および
請求項３０または請求項３１に記載のホモポリマーポリプロピレン樹脂を含むマトリックス相
を含む、インパクトコポリマーポリプロピレン組成物。
【請求項３３】
請求項３０もしくは請求項３１に記載のホモポリマーポリプロピレン樹脂、または請求項３２に記載のインパクトコポリマーポリプロピレン組成物を含む、成形品。
【発明の詳細な説明】
【技術分野】
【０００１】
関連出願への相互参照
本国際特許出願は、２０１５年１１月２日に出願された同時係属中の米国仮特許出願番号第６２／２４９，４６５号に基づく利益を主張している。この米国仮特許出願番号第６２／２４９，４６５号の内容は、本国際特許出願中に参考として援用される。
【背景技術】
【０００２】
背景
合成ポリマー材料、例えば、プロピレンベースのポリマー樹脂は、バルクプラスチック材料の生成に広く使用されている。プロピレンベースのポリマー樹脂を含むバルクプラスチック材料は、様々な最終用途の製品、例えば、自動車用途の成型、押出しまたは熱成形したパーツ、例えば、バンパーフェイシア、計器パネルコンポーネントならびに他の内装および外装のトリムピースなどの製造のために使用されている。
【発明の概要】
【課題を解決するための手段】
【０００３】
要旨
本明細書は、低い揮発分放出特質を有するプロピレンベースのポリマー樹脂について記載する。プロピレンベースのポリマー樹脂は、低い揮発分含有量、例えば、低い揮発性有機化合物（ＶＯＣ）含有量、低い半揮発性有機化合物（ＳＶＯＣ）含有量、低いＣ３６オリゴマー含有量、および低い凝縮可能分（ＦＯＧ）含有量などにより特徴付けられる。プロピレンベースのポリマー樹脂の低い揮発分含有量は、インリアクター（ｉｎ−ｒｅａｃｔｏｒ）に提供され、下流抽出加工、例えば、加熱および脱揮発、熱風パージ、または水蒸気パージなどを必要としない。
【０００４】
本明細書に記載されている低放出プロピレンベースのポリマー樹脂はまた、高いメルトフローレート（低い溶融粘度）および高い固体状態結晶化度により特徴付けられ、これにより良好な加工性を提供する（例えば、成型、押出しおよび形成プロセスにおいて）。本明細書はまた、低放出プロピレンベースのポリマー樹脂を含む組成物および物品、ならびに低放出プロピレンベースのポリマー樹脂の生成および使用のためのプロセスについて記載する。
【０００５】
１つの例では、プロピレンベースのポリマー樹脂は、１２５ｐｐｍ以下の揮発性有機化合物含有量、５００ｐｐｍ以下の半揮発性有機化合物含有量、および２５０ｐｐｍ以下のＣ３６オリゴマー含有量を備える。
【０００６】
別の例では、プロピレンベースのポリマー樹脂は、１２５ｐｐｍ以下の揮発性有機化合物含有量、５００ｐｐｍ以下の半揮発性有機化合物含有量、２５０ｐｐｍ以下のＣ３６オリゴマー含有量、３０ｇ／１０ｍｉｎ超のメルトフローレート、５０％超の結晶化度、および９２％超のメソペンタッド含有量を備える。
【０００７】
別の例では、ホモポリマーポリプロピレン樹脂は、１２５ｐｐｍ以下の揮発性有機化合物含有量、５００ｐｐｍ以下の半揮発性有機化合物含有量、２５０ｐｐｍ以下のＣ３６オリゴマー含有量、３０ｇ／１０ｍｉｎ超のメルトフローレート、５０％超の結晶化度、および９２％超のメソペンタッド含有量を備える。
【０００８】
本明細書に記載されている本発明は、本概要に要約された例に限定されないことが理解される。
【０００９】
本明細書に記載されている本発明の様々な特性および特徴は、以下の添付の図を参照してより良く理解することができる。
【図面の簡単な説明】
【００１０】
【図１】図１は、動的機械分析を使用して測定した、本発明の樹脂および従来の樹脂についての、荷重周波数の関数としてのｔａｎデルタ値のグラフである。
【発明を実施するための形態】
【００１１】
読者は、本明細書による以下の本発明の詳細な説明を考慮すれば、前述の特性および特徴ならびにその他を認識することになる。
【００１２】
説明
以下の定義および分析法が本明細書において使用される。
【００１３】
「ポリマー」という用語は、同じまたは異なるタイプに関わらず、モノマーを重合することにより調製されたポリマー化合物を指す。したがって、「ポリマー」という一般的な用語は、１つのタイプのモノマーのみから調製されたポリマーを指す「ホモポリマー」という用語；２種またはそれ超の異なるモノマーから調製されたポリマーを指す「コポリマー」；ならびに異なるモノマー内容物および／またはポリマー構造を有する２種またはそれ超のポリマーを含む組成物である、ポリマーの物理的ブレンドを包含する。
【００１４】
「プロピレンベースのポリマー」という用語は、プロピレンモノマー由来のモノマー単位を１分子当たり５０重量％超含むポリマーを意味する。これには、ポリプロピレンホモポリマーまたはコポリマー（２種またはそれ超のコモノマー由来の単位を意味する）、ならびにポリプロピレンホモポリマーがブレンドのマトリックス相であるポリマーブレンドが含まれる。
【００１５】
「プロピレンベースのポリマー樹脂」という用語は、個々の微視的なポリマー分子とは対照的に、複数のプロピレンベースのポリマー分子を含む、巨視的な材料の塊を意味する。
【００１６】
「アルファ−オレフィン」または「α−オレフィン」という用語は、分子内で１番目および２番目の炭素原子の間に炭素−炭素二重結合を有するアルケンを含む。アルファ−オレフィンの例として、これらに限定されないが、１−ブテン、１−ペンテン、１−ヘキセン、１−ヘプテン、１−オクテン、１−ノネン、１−デセン、１−ウンデセン、および１−ドデセン（これらの任意の組合せを含む）が挙げられる。
【００１７】
「揮発性有機化合物含有量」または「ＶＯＣ含有量」という用語は、本明細書に参照により組み込まれるＧｅｎｅｒａｌ  Ｍｏｔｏｒｓ  Ｅｎｇｉｎｅｅｒｉｎｇ  Ｓｔａｎｄａｒｄ  ＧＭＷ１５６３４（２０１４年１１月）（Ｇｅｒｍａｎ  Ａｓｓｏｃｉａｔｉｏｎ  ｏｆ  ｔｈｅ  Ａｕｔｏｍｏｔｉｖｅ  Ｉｎｄｕｓｔｒｙ  （Ｖｅｒｂａｎｄ  ｄｅｒ  Ａｕｔｏｍｏｂｉｌｉｎｄｕｓｔｒｉｅ）  Ｓｔａｎｄａｒｄ  ＶＤＡ−２７８（２０１１年１０月）と同等である）に従い判定される、材料試料中のトルエン当量の含有量を指す。この規格の下、ＶＯＣ含有量は、熱的脱離ダイナミックヘッドスペース法で測定され、この方法においては、試料を９０℃で加熱し、不活性ガスで３０分間パージする。３０分間の熱的脱離期間中に放出された物質を、ガスクロマトグラフに移し、ここで、放出された物質を−１５０℃で極低温トラップに採取する。極低温トラップで採取した物質を、２８０℃に加熱することによって、ガスクロマトグラフへと注入する。注入した物質を、ガスクロマトグラフ内のキャピラリーカラムにより分離し、質量分析器で検出する。試験測定は、トルエン参照標準に対して較正する。したがって、ＶＯＣ含有量は、試料１グラム当たりのトルエン当量のマイクログラムで報告される（すなわち、百万分率またはｐｐｍ）。
【００１８】
「半揮発性有機化合物含有量」または「ＳＶＯＣ含有量」という用語は、参照により本明細書に組み込まれるＧｅｎｅｒａｌ  Ｍｏｔｏｒｓ  Ｅｎｇｉｎｅｅｒｉｎｇ  Ｓｔａｎｄａｒｄ  ＧＭＷ１５６３４（２０１４年１１月）（Ｇｅｒｍａｎ  Ａｓｓｏｃｉａｔｉｏｎ    ｏｆ  ｔｈｅ  Ａｕｔｏｍｏｔｉｖｅ  Ｉｎｄｕｓｔｒｙ  （Ｖｅｒｂａｎｄ  ｄｅｒ  Ａｕｔｏｍｏｂｉｌｉｎｄｕｓｔｒｉｅ）  Ｓｔａｎｄａｒｄ  ＶＤＡ−２７８（２０１１年１０月）と同等である）に従い判定される、材料試料中のｎ−ヘキサデカン当量の含有量を指す。この規格の下、ＳＶＯＣ含有量は、熱的脱離ダイナミックヘッドスペース法で測定され、この方法においては、試料はまず、上記のＶＯＣ測定手順を施される。次いで、試料を１２０℃で加熱し、不活性ガスで６０分間パージする。６０分間の熱的脱離期間中に放出された物質を、ガスクロマトグラフに移し、ここで、放出された物質を−１５０℃で極低温トラップに採取する。極低温トラップで採取した物質を、２８０℃に加熱することによって、ガスクロマトグラフへと注入する。注入した物質を、ガスクロマトグラフ内のキャピラリーカラムにより分離し、質量分析器で検出する。試験測定は、ｎ−ヘキサデカン参照標準に対して較正する。したがって、ＳＶＯＣ含有量は、試料１グラム当たりのｎ−ヘキサデカン当量のマイクログラムで報告される（すなわち、百万分率またはｐｐｍ）。
【００１９】
「Ｃ３６オリゴマー含有量」という用語は、ポリプロピレン鎖内に６〜３６個の炭素を有するポリプロピレン分子を指す。Ｃ３６オリゴマー含有量は、塩化メチレンでポリマーを抽出し、これに続くガスクロマトグラフィーでの分析により評価する。分析は、オリゴマー総含有量、およびＣ６で始まりＣ３６で終わるＣ３ホモログ群中の異性体オリゴマー分の分類を報告する。
【００２０】
「凝縮可能分含有量」または「ＦＯＧ含有量」という用語は、クーラー表面（例えば、ウインドシールドなど）上に凝縮して、視覚を妨害し得る表面上のフィルム（ＦＯＧ）を作り出す、ポリマー試料のアウトガスしたＶＯＣおよびＳＶＯＣ成分を指す。ＦＯＧ試験は、ＤＩＮ、ＩＳＯおよびＳＡＥを含む様々な規格の下、重量測定法または光学的に、適時に測定可能で反復可能な方式で、自動車内側のアウトガス状態を再現する方法により実施される。
【００２１】
「メルトフローレート」または「ＭＦＲ」という用語は、ＡＳＴＭ  Ｄ１２３８−１０（２３０℃、２．１６ｋｇ）：Ｓｔａｎｄａｒｄ  Ｔｅｓｔ  Ｍｅｔｈｏｄ  ｆｏｒ  Ｍｅｌｔ  Ｆｌｏｗ  Ｒａｔｅｓ  ｏｆ  Ｔｈｅｒｍｏｐｌａｓｔｉｃｓ  ｂｙ  Ｅｘｔｒｕｓｉｏｎ  Ｐｌａｓｔｏｍｅｔｅｒ（押出プラストメーターによる熱可塑性樹脂のメルトフローレートの標準試験法）に従い決定される溶融粘度の尺度を指す。メルトフローレートは、１０分当たりのグラム単位（ｇ／１０ｍｉｎ）または１分当たりのデシグラム単位（ｄｇ／ｍｉｎ）で報告される。
【００２２】
「結晶化度」という用語は、以下の等式に従い、示差走査熱量測定（ＤＳＣ）を使用して測定されるポリマー試料のパーセント結晶化度を指す：
【化３】
2018532863.tif 000002
（式中、ΔＨｍは、ＤＳＣ測定を介して決定される溶融熱であり、ΔＨｃは、ＤＳＣ測定を介して決定される冷結晶化の熱であり、ΔＨｍｏは、１００％結晶性ポリマー基準に対する溶融熱である。）例えば、１００％結晶性ポリプロピレンホモポリマーに対するΔＨｍｏ値は２０７．１Ｊ／ｇであり、１００％結晶性ポリエチレンホモポリマーに対するΔＨｍｏ値は２９３．６Ｊ／ｇである。プロピレン−エチレンコポリマーに対するΔＨｍｏ値は、コポリマーを形成する各モノマータイプの重量分率（Ｘ）に基づく混合の線形規則を使用して、それぞれのホモポリマーに対する値から決定することができる：
ΔＨｍｏ（コポリマー）＝（２０７．１Ｊ／ｇ）（Ｘエチレン）＋（２９３．６Ｊ／ｇ）（Ｘプロピレン）
【００２３】
「メソペンタッド」という用語は、プロピレンポリマー分子内の炭素−炭素鎖の面の同じ側に位置する５つの連続するメチル基を指す（ｍｍｍｍ、ここでは、「ｍ」はメソダイアド、すなわち、炭素−炭素鎖の面の同じ側に位置する２つの連続するメチル基を表す）。「メソペンタッド含有量」という用語は、Zambelliら、Macromolecules、６号、９２５頁（１９７３年）に記載されている方法に従い１３Ｃ−ＮＭＲスペクトルにおいてメチル基のシグナルから測定されるような、プロピレンポリマー樹脂中のメソペンタッド単位（ｍｍｍｍ）のパーセンテージを指し、ここで、１３Ｃ−ＮＭＲスペクトルの測定は、Zambelliら、Macromolecules、８号、６８７頁（１９７５年）に記載されているピークアトリビューション（peak  attribution）法に従い行われる（両方の参考文献は本明細書に参照により組み込まれる）。１００％のメソペンタッド含有量は、完全にアイソタクチックであるポリマー樹脂に対応し、メソペンタッド含有量が１００％に近いほど、ポリマー樹脂の立体規則性（すなわち、アイソタクシティー）が高い。
【００２４】
「インリアクター」という用語は、ポリマー樹脂について記載するために使用される場合、反応器内で生成されたままのものであり、対象の樹脂特性を改変するための加工前のポリマー樹脂の状態、またはその後の任意の加工なしでのポリマー樹脂の状態を指す。例えば、「インリアクタープロピレンベースのポリマー樹脂」のＶＯＣ含有量、ＳＶＯＣ含有量および／またはオリゴマー含有量とは、任意の生成後の熱風パージ、水蒸気パージまたは揮発分含有量を減少させるための他の生成後処理の前、またはこのような処理なしでの樹脂のそれぞれの含有量である。
【００２５】
「ｔａｎデルタ」という用語（「タンジェントデルタ」または「減衰係数」としても公知である）は、動的機械的分析（ＤＭＡ）における位相角の接線（すなわち、加えた力と材料反応との間の遅延（位相遅れ））を指す。ｔａｎデルタは、本明細書に参照により組み込まれるＡＳＴＭ  Ｄ４４４０−１５：Standard  Test  Method  for  Plastics:  Dynamic  Mechanical  Properties  Melt  Rheology（プラスチックに対する標準試験法：動的機械的特性溶融レオロジー）およびＡＳＴＭ  Ｄ４０６５−１２：Standard  Practice  for  Plastics:  Dynamic  Mechanical  Properties:  Determination  and  Report  of  Procedures（プラスチックに対する標準的手順：動的機械的特性：判定および手順の報告）に従いＤＭＡを使用して測定される粘性（損失）弾性率（Ｇ”）対弾性係数（貯蔵弾性率）（Ｇ’）の比として計算することができる。ｔａｎデルタは、周期的荷重下にある材料における、ポリマー樹脂の粘弾性およびエネルギー散逸の有用な限量詞である。
【００２６】
自動車の用途では、例えば、業界トレンドは、数ある手法の中でも、プラスチックの車両コンポーネントの質量を減少させることによって、車両の総重量を減少させることを好む。プラスチックの車両コンポーネントの質量の減少は、一般的にプラスチックパーツの壁の厚みを低減させることにより達成される。これは、他のパーツの寸法（長さおよび幅）は通常車両設計の要件で設定されており、したがって、パーツ質量を減少させるために低減できないからである。
【００２７】
例えば射出成形を使用した薄壁のプラスチックパーツの生成は、溶融した樹脂が容易に流動でき、過剰な射出圧力なしで型の空洞を均一に満たすように、構成物質ポリマー樹脂が十分に低い粘度を有することが必要となる。ポリマー設計の観点から、ポリマー樹脂の溶融粘度の低減は、樹脂を形成する構成物質ポリマー分子の分子量の低減を必要とする。しかし、より低分子量の分子を含有するポリマー樹脂を生成することは、樹脂の揮発性有機化合物（ＶＯＣ）、半揮発性有機化合物／凝縮可能化合物（ＳＶＯＣ／ＦＯＧ）およびＣ３６オリゴマー含有量を増加させる。
【００２８】
したがって、ポリマー分子の分子量の低減は、ポリマー樹脂の溶融粘度を低減し、改善された溶融加工性を提供する一方で、これは樹脂のＶＯＣ、ＳＶＯＣ／ＦＯＧおよびオリゴマー含有量も増加させる。ＶＯＣ、ＳＶＯＣ／ＦＯＧおよびオリゴマー含有量の増加は、環境医学および安全性の観点から望ましくない。溶融加工性と、ポリマー樹脂のＶＯＣ、ＳＶＯＣ／ＦＯＧおよびオリゴマー含有量との間のトレードオフバランスを保つための以前の手法は、バルクプラスチック樹脂材料（例えば、ペレット）から揮発性化合物を抽出するための下流の生成後処理作業の使用を含んでいた。例えば、水蒸気パージは、樹脂ペレットを、流動する水蒸気と大気圧（１００℃）である期間接触させ、これに続いて、流動する空気と接触させて、樹脂材料を加熱し、揮発させ、樹脂材料からＶＯＣ、ＳＶＯＣおよびオリゴマーを抽出し、処理した樹脂材料を冷却／乾燥させることによって、樹脂ペレットを処理する作業である。同様に、熱風パージは、樹脂ペレットを、大量の流動する熱風（例えば、８０℃）とある期間接触させて、樹脂材料を加熱し、ＶＯＣ、ＳＶＯＣおよびオリゴマーを揮発させ、抽出することにより、樹脂ペレットを処理する作業である。
【００２９】
水蒸気パージおよび熱風パージなどの生成後処理は、低揮発性ポリマー樹脂グレードの生産コストを増加させ、環境医学および安全性の観点からこれらが望ましいにもかかわらず、このようなグレードの生成、購入および使用をより高価にしている。いかなる生成後揮発分減少処理をも必要とすることなく、良好な溶融加工性と低い揮発分含有量を同時に提供するポリマー樹脂を生成することは有利である。本明細書に記載されている本発明は、低い溶融粘度を有するプロピレンベースのポリマー樹脂に関する一方で、インリアクターで生成され、揮発分含有量を減少させるためのいかなる生成後処理をも使用せずに、低い揮発分放出特質も同時に有する。
【００３０】
プロピレンベースのポリマー樹脂は、１２５ｐｐｍ以下のＶＯＣ含有量、５００ｐｐｍ以下のＳＶＯＣ含有量、および２５０ｐｐｍ以下のＣ３６オリゴマー含有量を備える。
【００３１】
プロピレンベースのポリマー樹脂は、１２５ｐｐｍ以下、１２０ｐｐｍ以下、１１５ｐｐｍ以下、または１１０ｐｐｍ以下のＶＯＣ含有量を備え得る。プロピレンベースのポリマー樹脂は、５００ｐｐｍ以下、４００ｐｐｍ以下、３００ｐｐｍ以下、２５０ｐｐｍ以下、２２５ｐｐｍ以下、２００ｐｐｍ以下、または１７５ｐｐｍ以下のＳＶＯＣ含有量を備え得る。プロピレンベースのポリマー樹脂は、２５０ｐｐｍ以下、２４５ｐｐｍ以下、２３５ｐｐｍ以下、２２５ｐｐｍ以下、または２２０ｐｐｍ以下のＣ３６オリゴマー含有量を備え得る。
【００３２】
ＶＯＣ含有量、ＳＶＯＣ含有量およびＣ３６オリゴマー含有量に加えて、プロピレンベースのポリマー樹脂はまた、３０ｇ／１０ｍｉｎ超のメルトフローレート、５０％超の結晶化度、および９２％超のメソペンタッド含有量も備え得る。
【００３３】
プロピレンベースのポリマー樹脂は、３０ｇ／１０ｍｉｎ超、５０ｇ／１０ｍｉｎ超、７５ｇ／１０ｍｉｎ超、８５ｇ／１０ｍｉｎ超、９５ｇ／１０ｍｉｎ超、１００ｇ／１０ｍｉｎ超、１０５ｇ／１０ｍｉｎ超、１１０ｇ／１０ｍｉｎ超、または１１５ｇ／１０ｍｉｎ超のメルトフローレートを備え得る。プロピレンベースのポリマー樹脂は、５０％超、５５％超、６０％超、または６５％超の結晶化度を備え得る。プロピレンベースのポリマー樹脂は、９２％超、９３％超、９３．５％超、９４％超、９４．５％超、９５％超、９５．５％超、９６％超、９６．５％超、９７％超、９７．５％超、または９８．０％超のメソペンタッド含有量を備え得る。
【００３４】
プロピレンベースのポリマー樹脂は、ＶＯＣ含有量（≦１２５ｐｐｍ）、ＳＶＯＣ含有量（≦５００ｐｐｍ）、Ｃ３６オリゴマー含有量（≦２５０ｐｐｍ）、メルトフローレート（≧３０ｇ／１０ｍｉｎ）、結晶化度（≧５０％）、および／またはメソペンタッド含有量（≧９２．０％）の任意の組合せまたは部分的組合せを含めた、上に記載された特性および特徴付けパラメーターの任意の組合せにより特徴付けることができる。プロピレンベースのポリマー樹脂は、上に記載された材料特性および特徴付けパラメーターの任意の組合せまたは部分的組合せにより、特定された閾値において、または適用可能な場合は任意のより大きなもしくはより小さな包摂される閾値において、特徴付けることができる。
【００３５】
低いＶＯＣ含有量、低いＳＶＯＣ含有量、低いＣ３６オリゴマー含有量、低いＦＯＧ含有量、高いメルトフローレート、高い結晶化度、および／または高いメソペンタッド含有量の組合せはインリアクターで達成され、揮発分含有量を減少させるためのいかなる生成後処理の使用をも必要としない。したがって、プロピレンベースのポリマー樹脂は、上に記載された特性および特徴付けパラメーターの任意の組合せにより特徴付けられるインリアクタープロピレンベースのポリマー樹脂を含み得る。
【００３６】
プロピレンベースのポリマー樹脂は、ホモポリマーポリプロピレンを含み得る。プロピレンベースのポリマー樹脂は、プロピレン−エチレンコポリマーを含み得る。プロピレンベースのポリマー樹脂は、プロピレン−α−オレフィンコポリマーを含み得る。例えば、プロピレンベースのポリマー樹脂は、プロピレンモノマー、ならびに任意選択で、エチレンおよび／または１つもしくは複数のα−オレフィンモノマー、例えば、１−ブテン、１−ペンテン、１−ヘキセン、１−ヘプテン、１−オクテン、１−ノネン、１−デセン、１−ウンデセン、および／もしくは１−ドデセンなどから生成することができる。１つまたは複数のα−オレフィンコモノマーを含むポリマーを含むプロピレンベースのポリマー樹脂は、１−ブテン、１−ペンテン、１−ヘキセン、１−ヘプテン、１−オクテン、１−ノネン、１−デセン、１−ウンデセン、および１−ドデセンからなる群から選択される１つまたは複数のα−オレフィンコモノマーの任意の組合せを含み得る。ある実施形態では、プロピレンベースのポリマー樹脂がプロピレン−エチレンコポリマーまたはプロピレン−α−オレフィンコポリマーを含み、コポリマーは、コポリマーの全コモノマー重量に対して、６０重量％〜９９重量％のプロピレンモノマー、ならびに１重量％〜４０重量％のエチレンおよび／またはα−オレフィンモノマーを含み得る。
【００３７】
プロピレンベースのポリマー樹脂は、ホモポリマーポリプロピレン、プロピレン−エチレンコポリマー、および／またはプロピレン−アルファオレフィンコポリマーの組合せを含み得る。２種またはそれよりも多いタイプのポリマー（例えば、ポリプロピレンホモポリマーおよびプロピレン−エチレンコポリマー）を含む例において、プロピレンベースのポリマー樹脂は、個々のポリマー成分の溶融混合（例えば、２軸押出し機内で）により生成することができる。代わりに、２種またはそれよりも多いタイプのポリマー（例えば、ポリプロピレンホモポリマーおよびプロピレン−エチレンコポリマー）を含む樹脂は、インリアクターブレンドプロセスを使用して作製することができ、このプロセスは、重合触媒の存在下で、第１の反応器内の第１のポリマー成分のモノマー（複数可）（例えば、プロピレン）を重合し、生成したポリマー成分を第１の反応器から第２の反応器に移動し（または、例えば、バッチ型プロセスでは、単一の反応器への供給物を変更する）、この第２の反応器において、第２のポリマー成分を含むモノマーを第１のポリマー成分の存在下で重合し、こうしてインリアクターブレンドを生成することによって達成することができる。
【００３８】
上記のプロピレンベースのポリマー樹脂は、インパクトコポリマーポリプロピレン（ＩＣＰ）組成物に組み込むことができる。ＩＣＰ組成物は、ゴム相およびマトリックス相を含み得る。マトリックス相は、上に記載のプロピレンベースのポリマー樹脂を含み得る。マトリックス相に分散ししているゴム相は、プロピレン−エチレンコポリマーおよび／またはプロピレン−アルファオレフィンコポリマーを含み得る。
【００３９】
ＩＣＰ組成物の分散したゴム相は、ゴム相とマトリックス相とを合わせた重量に対して、５重量％〜５０重量％を構成してもよく、マトリックス相は、ＩＣＰ組成物の５０重量％〜９５重量％を構成してもよい。分散したゴム相は、ゴム相とマトリックス相とを合わせた重量に対して、ＩＣＰ組成物の５％〜５０％、またはその中に包摂される任意の部分範囲、例えば、５〜４０％、５〜３０％、５〜２５％、５〜２０％、または５〜１５％などを構成してもよい。マトリックス相は、ゴム相とマトリックス相とを合わせた重量に対して、ＩＣＰ組成物の５０％〜９５％、またはその中に包摂される任意の部分範囲、例えば、６０〜９５％、７０〜９５％、７５〜９５％、８０〜９５％、または８５〜９５％などを構成してもよい。
【００４０】
ゴム相は、マトリックス相とインリアクターで合わせ、その中に分散させる（例えば、直列に連結された２つの連続的なフロー反応器で合成するか、またはバッチ式反応器で逐次的に合成する）か、または相を含むポリマーを溶融ブレンドすることによって、マトリックス相と合わせ、この中に分散させることができる。ＩＣＰ組成物のマトリックス相および／または分散したゴム相は、独立して、１つまたは複数の個々のポリマーを含んでもよい。したがって、ゴム相、マトリックス相、または両方の相は、これら自体が異なるポリマーのサブブレンド（インリアクターまたはポストリアクターブレンドであるかどうかに関わらず）、例えば、ホモポリマーポリプロピレン、プロピレン−エチレンコポリマー、および／またはプロピレン−アルファオレフィンコポリマーなどであってよい。
【００４１】
ＩＣＰ組成物の分散したゴム相は、プロピレン−エチレンコポリマーを含み得る。プロピレン−エチレンコポリマーは、プロピレン−エチレンコポリマーの総コモノマー重量に対して、２５重量％〜９５重量％のエチレンモノマー、および５重量％〜７５重量％のプロピレンモノマーを含み得る。プロピレン−エチレンコポリマーは、プロピレン−エチレンコポリマーの総コモノマー重量に対して、２５重量％〜９５重量％のエチレンモノマー、またはその中に含まれる任意の部分範囲、例えば、５０〜９０％、５０〜８０％、５０〜７５％、もしくは５５〜７０％などを含み得る。プロピレン−エチレンコポリマーは、プロピレン−エチレンコポリマーの全コモノマー重量に対して、５重量％〜７５重量％のプロピレンモノマー、またはその中に含まれる任意の部分範囲、例えば、１０〜５０％、２０〜５０％、２５〜５０％、もしくは３０〜４５％などのプロピレンモノマーを含み得る。
【００４２】
ＩＣＰ組成物の分散したゴム相に対して適切な他のポリマーの例は、本明細書に参照により組み込まれている、米国特許出願公開２０１４−０１９４５７７Ａ１；２０１２−０１５７５９９Ａ１；および２０１４−０１０７２７４Ａ１に記載されている。
【００４３】
上記のプロピレンベースのポリマー樹脂は、気相重合プロセスを使用して生成することができる。例えば、プロピレンモノマー反応物質（任意選択のエチレンまたはアルファ−オレフィンコモノマー反応物質と共に）は、流動床反応器に供給されてもよく、ここで、反応物質を、重合触媒、例えばチーグラーナッタ重合触媒などと接触させる。適切なチーグラーナッタ重合触媒として、非メタロセンチーグラーナッタ触媒、同種または異種のチーグラーナッタ触媒、および担持されたチーグラーナッタ触媒が挙げられ、これは任意の必要な助触媒を含む。適切な触媒として、例えば、ＵＮＩＰＯＬ（登録商標）型重合プロセスにおける使用のためのチーグラーナッタ触媒系が挙げられる。
【００４４】
本明細書に記載されているプロピレンベースのポリマー樹脂組成物は、従来の樹脂と比較して改善された特性を示し得る。例えば、プロピレンベースのポリマー樹脂組成物は、低い角振動周波数で独特な分化したレオロジー応答を有することができ、これらの振動周波において弾性の増加をもたらす。例えば、本明細書に記載の特定の実施形態によるプロピレンベースのポリマー樹脂組成物は、従来のプロピレンベースのポリマー樹脂組成物と比較して、低い角振動周波数において貯蔵弾性率（Ｇ’）の増加を示し得る。特定の実施形態では、プロピレンベースのポリマー樹脂組成物は、０．１ｒａｄ／ｓ（１８０℃）の角振動周波において、約１０．０未満のｔａｎデルタを有し得る。
【００４５】
上に記載されているように、プロピレンベースのポリマー樹脂（例えば、マトリックス相として）を含むＩＣＰ組成物は、個々のポリマー成分との溶融混合により生成することができるが、代わりにインリアクタープロセスを使用して生成することもできる。例えば、プロピレンモノマー（およびいずれの任意選択のエチレンまたはアルファ−オレフィンコモノマー）は、重合触媒の存在下で第１の流動床気相反応器内で重合することによって、プロピレンベースのポリマー樹脂マトリックス相を形成することができる。プロピレンベースのポリマー樹脂を、第１の反応器から第２の反応器に移してもよく、ここで、マトリックス相の存在下、プロピレンモノマーならびにエチレンモノマーおよび／またはアルファ−オレフィンモノマーを重合することによって、マトリックス相内にｉｎ  ｓｉｔｕで分散するゴム相を形成する。各反応器内で使用する重合触媒は、同じ触媒であってもよい（すなわち、重合触媒は、第１の反応器内で生成されたポリマー材料と共に第１の反応器から第２の反応器に移すことができる）。
【００４６】
生成用反応器（複数可）内で生成されたプロピレンベースのポリマー樹脂またはＩＣＰ組成物は、他のポリマーを含む様々な他の任意選択の成分とブレンドしてもよい。例えば、様々な添加剤を、様々な目的のため、プロピレンベースのポリマー樹脂またはＩＣＰ組成物に任意選択で組み込むことができる。このような添加剤として、例えば、抗酸化剤（例えば、ヒンダードフェノール、例えば、ＢＡＳＦ  Ｃｏｒｐｏｒａｔｉｏｎから入手可能なＩｒｇａｎｏｘ（商標）１０１０、およびホスフィット、例えば、ＢＡＳＦ  Ｃｏｒｐｏｒａｔｉｏｎから入手可能なＩｒｇａｆｏｓ（商標）１６８など）、酸スカベンジャー（例えば、ステアリン酸カルシウム）、核剤（例えば、Ａｍｆｉｎｅ  ＣｏｒｐｏｒａｔｉｏｎからのＮＡ−１１）、ミネラル充填剤（例えば、タルク）、および帯電防止剤／滑沢剤（例えば、モノステアリン酸グリセリル）が挙げられる。さらなる添加剤として、例えば、光学的光沢剤、安定剤、粘着添加剤（例えば、ポリイソブチレン）、ポリマー加工助剤（例えば、３Ｍ  Ｃｏｒｐｏｒａｔｉｏｎから入手可能なＤｙｎａｍａｒ（商標）５９１１、またはＭｏｍｅｎｔｉｖｅ  Ｐｅｒｆｏｒｍａｎｃｅ  Ｍａｔｅｒｉａｌｓから入手可能なＳｉｌｑｕｅｓｔ（商標）ＰＡ−１）、着色剤、透明化剤（例えば、Ｍｉｌｌｉｋｅｎ  ＆  Ｃｏ．から入手可能なＭｉｌｌａｄ  ３９８８ｉおよびＭｉｌｌａｄ  ＮＸ８０００）、粘着防止剤、ワックス、抗菌剤、およびＵＶ安定剤が挙げられる。添加剤は、例えば、２軸押出し機を使用する共押出しにより、プロピレンベースのポリマー樹脂またはＩＣＰ組成物とブレンドすることができる。
【００４７】
プロピレンベースのポリマー樹脂またはＩＣＰ組成物は、任意選択の添加物と共に、または任意選択の添加物なしで、様々な用途に使用することができる。例えば、プロピレンベースのポリマー樹脂またはＩＣＰ組成物は、成形品を形成するために使用することができる。プロピレンベースのポリマー樹脂またはＩＣＰ組成物を含む成形品として、例えば、射出成形の自動車パーツが挙げられる。
【実施例】
【００４８】
（実施例１）
ホモポリマーポリプロピレンを含む本発明の第１のプロピレンベースのポリマー樹脂をペレット化した（トライアルＡ）。ホモポリマーポリプロピレンを含む本発明の第２のプロピレンベースのポリマー樹脂をペレット化した（トライアルＢ）。ペレット化した樹脂の以下の特徴を測定した：ＶＯＣ含有量（本明細書に参照により組み込まれるＧｅｒｍａｎ  Ａｓｓｏｃｉａｔｉｏｎ  ｏｆ  ｔｈｅ  Ａｕｔｏｍｏｔｉｖｅ  Ｉｎｄｕｓｔｒｙ  Ｓｔａｎｄａｒｄ  ＶＤＡ−２７７）、ＶＯＣ含有量（ＧＭＷ１５６３４／ＶＤＡ−２７８）、ＳＶＯＣ含有量、Ｃ３６オリゴマー含有量、メルトフローレート、結晶化度、メソペンタッド含有量、および分子量。本発明のインリアクターでペレット化した樹脂を、対照としての従来のペレット化した樹脂と比較した。結果を表１に示す。
【表１】
2018532863.tif 000003
【００４９】
ＤＭＡを使用して、従来の樹脂および本発明の樹脂について、荷重周波数の関数としてｔａｎデルタを測定した。ｔａｎデルタ値を図１に示す。図１に示されている同様の形をした曲線により示されている通り、樹脂はすべて同様の粘度流動挙動を示した。本発明の樹脂は、特に低荷重周波数条件下で従来の樹脂よりも小さなｔａｎデルタ値を示し、より良い溶融弾性特性を示している。荷重周波数が増加すると共に低減するｔａｎデルタ値は、射出成形における溶融のフローフロントを安定化する溶融弾性特性の良好な指標であり、これは、成形品、特にパーツ形状を形成するためにポリマー溶融のフローフロントが横断しなければならない長い寸法を有する成形品の見た目の美しさを改善する。
【００５０】
本発明の態様
本発明の様々な態様、特性および特徴として、これらに限定されないが、以下の番号付けされた条項が挙げられる。
条項１．
１２５ｐｐｍ以下の揮発性有機化合物含有量、
５００ｐｐｍ以下の半揮発性有機化合物含有量、および
２５０ｐｐｍ以下のＣ３６オリゴマー含有量
を備える、プロピレンベースのポリマー樹脂。
条項２．
前記樹脂が、０．１ｒａｄ／ｓ（１８０℃）の角振動周波数において、１０．０未満のｔａｎデルタを有する、条項１に記載のプロピレンベースのポリマー樹脂。
条項３．
前記揮発性有機化合物含有量が１２０ｐｐｍ以下である、条項１または条項２に記載のプロピレンベースのポリマー樹脂。
条項４．
前記揮発性有機化合物含有量が１１５ｐｐｍ以下である、条項１から３のいずれか一項に記載のプロピレンベースのポリマー樹脂。
条項５．
前記半揮発性有機化合物含有量が２００ｐｐｍ以下である、条項１から４のいずれか一項に記載のプロピレンベースのポリマー樹脂。
条項６．
前記半揮発性有機化合物含有量が１７５ｐｐｍ以下である、条項１から５のいずれか一項に記載のプロピレンベースのポリマー樹脂。
条項７．
前記Ｃ３６オリゴマー含有量が２３５ｐｐｍ以下である、条項１から６のいずれか一項に記載のプロピレンベースのポリマー樹脂。
条項８．
前記Ｃ３６オリゴマー含有量が２２０ｐｐｍ以下である、条項１から７のいずれか一項に記載のプロピレンベースのポリマー樹脂。
条項９．
前記樹脂が、３０ｇ／１０ｍｉｎ超のメルトフローレートを備える、条項１から８のいずれか一項に記載のプロピレンベースのポリマー樹脂。
条項１０．
前記樹脂が、７５ｇ／１０ｍｉｎ超であるメルトフローレートを備える、条項１から９のいずれか一項に記載のプロピレンベースのポリマー樹脂。
条項１１．
前記樹脂が、１００ｇ／１０ｍｉｎ超であるメルトフローレートを備える、条項１から１０のいずれか一項に記載のプロピレンベースのポリマー樹脂。
条項１２．
前記樹脂が、１１５ｇ／１０ｍｉｎ超であるメルトフローレートを備える、条項１から１１のいずれか一項に記載のプロピレンベースのポリマー樹脂。
条項１３．
前記樹脂が、５０％超の結晶化度を備える、条項１から１２のいずれか一項に記載のプロピレンベースのポリマー樹脂。
条項１４．
前記樹脂が、６０％超の結晶化度を備える、条項１から１３のいずれか一項に記載のプロピレンベースのポリマー樹脂。
条項１５．
前記樹脂が、６５％超の結晶化度を備える、条項１から１４のいずれか一項に記載のプロピレンベースのポリマー樹脂。
条項１６．
前記樹脂が、９２％超のメソペンタッド含有量を備える、条項１から１５のいずれか一項に記載のプロピレンベースのポリマー樹脂。
条項１７．
前記樹脂が、９５％超のメソペンタッド含有量を備える、条項１から１６のいずれか一項に記載のプロピレンベースのポリマー樹脂。
条項１８．
前記樹脂が、９７％超のメソペンタッド含有量を備える、条項１から１７のいずれか一項に記載のプロピレンベースのポリマー樹脂。
条項１９．
前記樹脂が、ホモポリマーポリプロピレンを含む、条項１から１８のいずれか一項に記載のプロピレンベースのポリマー樹脂。
条項２０．
前記樹脂が、プロピレン−エチレンコポリマーを含む、条項１から１８のいずれか一項に記載のプロピレンベースのポリマー樹脂。
条項２１．
前記樹脂が、プロピレン−アルファオレフィンコポリマーを含む、条項１から１８のいずれか一項に記載のプロピレンベースのポリマー樹脂。
条項２２．
前記アルファオレフィンが、１−ブテン、１−ペンテン、１−ヘキセン、１−ヘプテン、１−オクテン、１−ノネン、１−デセン、１−ウンデセン、１−ドデセン、およびこれらの任意の組合せからなる群から選択される少なくとも１つのモノマーを含む、条項２１に記載のプロピレンベースのポリマー樹脂。
条項２３．
前記樹脂が、インリアクター樹脂である、条項１から２２のいずれか一項に記載のプロピレンベースのポリマー樹脂。
条項２４．
プロピレン−エチレンコポリマーを含むゴム相、および
条項１から２３のいずれか一項に記載のプロピレンベースのポリマー樹脂を含むマトリックス相
を含む、インパクトコポリマーポリプロピレン組成物。
条項２５．
条項１から２２のいずれか一項に記載のプロピレンベースのポリマー樹脂または条項２３に記載のインパクトコポリマーポリプロピレン組成物を含む、成形品。
条項２６．
１２５ｐｐｍ以下の揮発性有機化合物含有量、
５００ｐｐｍ以下の半揮発性有機化合物含有量、
２５０ｐｐｍ以下のＣ３６オリゴマー含有量、
３０ｇ／１０ｍｉｎ超のメルトフローレート、
５０％超の結晶化度、および
９２％超のメソペンタッド含有量
を備える、プロピレンベースのポリマー樹脂。
条項２７．
インリアクター樹脂である、条項２６に記載のプロピレンベースのポリマー樹脂。
条項２８．
プロピレン−エチレンコポリマーを含むゴム相、および
条項２６または条項２７に記載のプロピレンベースのポリマー樹脂を含むマトリックス相
を含む、インパクトコポリマープロピレン組成物。
条項２９．
条項２６もしくは条項２７に記載のプロピレンベースのポリマー樹脂、または条項２８に記載のインパクトコポリマーポリプロピレン組成物を含む、成形品。
条項３０．
１２５ｐｐｍ以下の揮発性有機化合物含有量、
５００ｐｐｍ以下の半揮発性有機化合物含有量、
２５０ｐｐｍ以下のＣ３６オリゴマー含有量、
３０ｇ／１０ｍｉｎ超のメルトフローレート、
５０％超の結晶化度、および
９２％超のメソペンタッド含有量
を備える、ホモポリマーポリプロピレン樹脂。
条項３１．
前記樹脂が、インリアクター樹脂である、条項３０に記載のホモポリマーポリプロピレン樹脂。
条項３２．
プロピレン−エチレンコポリマーを含むゴム相、および
条項３０または条項３１に記載のホモポリマーポリプロピレン樹脂を含むマトリックス相
を含む、インパクトコポリマーポリプロピレン組成物。
条項３３．
条項３０もしくは条項３１に記載のホモポリマーポリプロピレン樹脂、または条項３２に記載のインパクトコポリマーポリプロピレン組成物を含む、成形品。
【００５１】
本発明の様々な特性および特徴が、開示された組成物および生成物の生成および特性の全面的理解を提供するために本明細書に記載されている。本明細書に記載されている様々な特性および特徴は、このような特性および特徴が本明細書において組み合わせて明示的に記載されているか、または例示されているかどうかに関わらず、任意の適切な方式で組み合わせることができることが理解される。出願人は、特性および特徴のこのような組合せが、本明細書の範囲内に含まれることを明示的に意図する。よって、特許請求の範囲は、本明細書により明示的にもしくは本質的に記載されている、またはさもなければ明示的にもしくは本質的に支持されている、任意の特性および特徴を、任意の組合せで列挙するように補正することができる。さらに、出願人は、従来技術に存在し得る特性および特徴を、たとえこれらの特性および特徴が本明細書において明示的に記載されていなくても、断定的に放棄するよう特許請求の範囲を補正する権利がある。したがって、任意のこのような手続補正書は、文書による記載、および記載の十分性の要件を満たしており、明細書または特許請求の範囲に新規事項を加えることはない。本明細書に開示されている組成物、生成物、プロセスおよび方法は、本明細書に記載されている様々な特性および特徴を含む、様々な特性および特徴からなる、または様々な特性および特徴から本質的になることができる。
【００５２】
また、本明細書に列挙された任意の数値的範囲は、列挙された範囲内に含まれる同じ数値的正確さを有する（すなわち、特定された桁の同数を有する）すべての部分範囲を記載している。例えば、列挙された範囲の「１．０〜１０．０」は、たとえ範囲「２．４〜７．６」が明細書のテキストにおいて明示的に列挙されていないとしても、列挙された最小値である１．０と、列挙された最大値である１０．０との間の（およびこれらを含む）すべての部分範囲、例えば、「２．４〜７．６」について記載している。したがって、出願人は、本明細書において明示的に列挙された範囲内に含まれる、同じ数値的正確さを有する任意の部分範囲を明示的に列挙するように、特許請求の範囲を含む、本明細書を補正する権利がある。すべてのこのような範囲は、任意のこのような部分範囲を明示的に列挙するように補正することが、文書による記載、および記載の十分性の事項の要件を満たし、明細書または特許請求の範囲へ新規事項を加えるものではないものであると本明細書において本質的に記載されている。さらに、本明細書に記載されている数値的パラメーターは、報告された有効数字の数、数の数値的正確さを考慮し、通常の丸め技術を適用することによって解釈されるべきである。本明細書に記載されている数値的パラメーターは、パラメーターの数値を決定するために使用した基礎となる測定技術に特有のばらつきの特徴を必ず保有することになることもまた理解される。
【００５３】
本明細書において特定された任意の特許、刊行物、または他の開示材料は、他に指摘されていない限り、その全体が参照により本明細書へ組み込まれているが、ただし、組み込まれた材料が本明細書に明示的に示された既存の記載、定義、記述、または他の開示材料と矛盾しない場合に限る。したがって、および必要な場合に限り、本明細書に記載されている明白な開示は、参照により組み込まれている任意の矛盾する材料に取って代わる。本明細書に参照により組み込まれているが、本明細書で示された既存の定義、記述、または他の開示材料と矛盾する、任意の材料、またはその部分は、その組み込まれた材料と既存の開示材料の間でいかなる矛盾も生じない範囲に限って組み込まれる。出願人は、参照により組み込まれる任意の対象、またはその部分を明示的に列挙するよう本明細書を補正する権利がある。
【００５４】
文法的冠詞「ｏｎｅ」、「ａ」、「ａｎ」、および「ｔｈｅ」は、本明細書で使用される場合、他に指摘されていない限り、「少なくとも１つ」または「１つまたは複数」を含むことを意図する。したがって、本明細書で使用される冠詞は、冠詞の文法的目的語の１つまたは１つ超（すなわち、「少なくとも１つ」）を指す。例として、「ａ  ｃｏｍｐｏｎｅｎｔ（成分）」は、１つまたは複数の成分を意味し、したがって、おそらく、１つより多くの成分が想定され、記載されているプロセス、組成物および生成物の実施に利用または使用することができる。さらに、その使用の文脈により必要とされない限り、単数の名詞の使用は複数を含み、複数の名詞の使用は単数を含む。
【図１】
2018532863.tif 000004
【国際調査報告】
2018532863.tif 000005
2018532863.tif 000006